(57)【要約】  下記一般式（Ａ）（式中、Ｚは下記式（ｚ−１）〜式（ｚ−４）から選ばれる構造である。Ｍはチタンまたはジルコニウムである。（ＲＣＯＯ）は炭素原子数２〜２５の脂肪族カルボン酸の残基である。）で表される化合物（１）を含有することを特徴とするゴムと金属との接着促進剤。［化１］2016039376.tif 000010
2016039376.tif 000002
【特許請求の範囲】
【請求項１】
下記一般式（Ａ）
【化１】
2016039376.tif 000008
（式中、Ｚは下記式（ｚ−１）〜式（ｚ−４）
【化２】
2016039376.tif 000009
から選ばれる構造である。Ｍはチタンまたはジルコニウムである。（ＲＣＯＯ）は炭素原子数２〜２５の脂肪族カルボン酸の残基である。）
で表される化合物（１）を含有することを特徴とするゴムと金属との接着促進剤。
【請求項２】
前記Ｍがチタンである請求項１記載のゴムと金属との接着促進剤。
【請求項３】
前記Ｚが前記式（ｚ−１）で表される構造である請求項１に記載のゴムと金属との接着促進剤。
【請求項４】
前記（ＲＣＯＯ）が、炭素原子数２〜２０の飽和の脂肪族モノカルボン酸の残基である請求項１記載のゴムと金属との接着促進剤。
【請求項５】
前記（ＲＣＯＯ）が、２−エチルヘキサン酸の残基、ネオデカン酸の残基、ヘキサデカン酸の残基またはオクタデカン酸の残基である請求項３記載のゴムと金属との接着促進剤。
【請求項６】
ゴムとスチールコードとを接着させる用途に用いる請求項１記載のゴムと金属との接着促進剤。
【請求項７】
請求項１〜６のいずれか１項に記載のゴムと金属との接着促進剤と、ゴム成分とを含有することを特徴とするゴム組成物。
【請求項８】
前記ゴムと金属との接着促進剤を、前記ゴム成分１００質量部に対して１〜７質量部含有する請求項７記載のゴム組成物。
【請求項９】
請求項７に記載のゴム組成物とスチールコードとからなるスチールコード／ゴム複合体を有することを特徴とするタイヤ。
【発明の詳細な説明】
【技術分野】
【０００１】
本発明は、ゴムと金属との接着促進剤と、これを用いたゴム組成物及びタイヤに関する。具体的には、毒性が懸念されているコバルトを含有せずとも、コバルトを含有する接着促進剤と同等もしくはそれ以上に、ゴムと金属との間に高い接着力を奏することができる接着促進剤と、これを用いたゴム組成物及びタイヤに関する。
【背景技術】
【０００２】
従来、自動車用タイヤ、ベルトコンベヤ等の性能を高めるために、例えば真ちゅうでメッキされたスチールコード等が補強材として使用されている。該補強材と天然ゴム又は合成ゴムとの接着力を向上させるために、ゴムには接着促進剤が含まれている。この接着促進剤としては、スチールコードとゴムとの接着性が良好なことから有機酸コバルト金属石鹸（例えば、ステアリン酸コバルト、ナフテン酸コバルト、トール油脂肪酸コバルト、コバルトホウ素金属石鹸等）が頻繁に使用されてきた。【０００３】
しかしながら、前記有機酸コバルト金属石鹸などのコバルト化合物は、国際がん研究機関の発ガン性リスク一覧において「ヒトに対する発癌性が疑われる」とされるグループ２Bにリストアップされている。また、種々のコバルト化合物の原料である金属コバルトは希少金属であるため供給が不安定である。このように、ゴムと金属（スチールコード）との接着性が良好であるものの、発がん性が疑われ、供給も不安定である原料を用いるコバルト化合物（有機酸コバルト金属石鹸）は避けられる傾向にあり、代替の接着促進剤（非コバルト系の接着促進剤）が求められている。【０００４】
非コバルト系の接着促進剤としては、例えば、ホウ素や燐を含む接着促進剤が知られている。具体的には、例えば、酸素原子を介してホウ素または燐と結合されているニッケルまたはビスマスの３原子を含み、且つ、芳香族カルボン酸の残基及び脂肪族カルボン酸の残基を併せ持つ構造を有する接着促進剤が知られている（例えば、特許文献１参照。）。しかしながら、特許文献１に開示された接着促進剤は、ゴムと金属とを接着させる際の接着力が十分でない問題がある。
【先行技術文献】
【特許文献】
【０００５】
【特許文献１】特開平４−２３０３９７号公報
【発明の概要】
【発明が解決しようとする課題】
【０００６】
本発明が解決しようとする課題は、毒性が懸念されているコバルトを含有せずとも、コバルトを含有する接着促進剤よりも、ゴムと金属との間に高い接着力を奏することができる接着促進剤と、これを用いたゴム組成物及びタイヤを提供することにある。
【課題を解決するための手段】
【０００７】
本発明者らは、上記課題を解決するため鋭意検討を行った結果、酸素原子を介してホウ素または燐と結合されているチタンまたはジルコニウムのいずれかを含み、且つ、脂肪族カルボン酸の残基を併せ持つ特定の構造を有する化合物は、毒性が懸念されているコバルトを含有せずとも、コバルトを含有する接着促進剤よりも、ゴムと金属との間に高い接着力を奏することができる接着促進剤となること、前記特許文献１のように芳香族カルボン酸残基を積極的に有するものよりもゴムと金属との間に高い接着力を奏することができる接着促進剤となること等を見出し、本発明を完成するに至った。【０００８】
すなわち本発明は、以下の態様を含む。
［１］  下記一般式（Ａ）【０００９】
【化１】
2016039376.tif 000003
（式中、Ｚは下記式（ｚ−１）〜式（ｚ−４）【００１０】
【化２】
2016039376.tif 000004
から選ばれる構造である。Ｍはチタンまたはジルコニウムである。（ＲＣＯＯ）は炭素原子数２〜２５の脂肪族カルボン酸の残基である。）
で表される化合物（１）を含有することを特徴とするゴムと金属との接着促進剤を提供するものである。
［２］  前記Ｍがチタンである前記［１］記載のゴムと金属との接着促進剤。
［３］  前記Ｚが前記式（ｚ−１）で表される構造である前記［１］または［２］に記載のゴムと金属との接着促進剤。
［４］  前記（ＲＣＯＯ）が、炭素原子数２〜２０の飽和の脂肪族モノカルボン酸の残基である前記［１］記載のゴムと金属との接着促進剤。
［５］  前記（ＲＣＯＯ）が、２−エチルヘキサン酸の残基、ネオデカン酸の残基、ヘキサデカン酸の残基またはオクタデカン酸の残基である前記［３］記載のゴムと金属との接着促進剤。
［６］  ゴムとスチールコードとを接着させる用途に用いる前記［１］〜［５］のいずれか１項に記載のゴムと金属との接着促進剤。【００１１】
［７］  前記［１］〜［６］のいずれか１項に記載のゴムと金属との接着促進剤と、ゴム成分とを含有することを特徴とするゴム組成物。
［８］  前記ゴムと金属との接着促進剤を、前記ゴム成分１００質量部に対して１〜７質量部含有する前記［７］記載のゴム組成物。【００１２】
［９］  前記［７］または［８］に記載のゴム組成物とスチールコードとからなるスチールコード／ゴム複合体を有することを特徴とするタイヤ。
【発明の効果】
【００１３】
本発明のゴムと金属との接着促進剤は、非コバルト系でありながら、コバルトを含有する接着促進剤よりも、ゴムと金属との間に高い接着力、特に湿熱条件下においても高い接着力を奏することができる。本発明の接着促進剤を用いることで、スチールコードとゴムとの接着が強固な自動車用タイヤ、ベルトコンベヤ等を好適に製造できるゴム組成物を容易に得ることができる。
【発明を実施するための形態】
【００１４】
本発明のゴムと金属との接着促進剤は、前記の通り化合物（１）を含有することを特徴とする。化合物（１）中の金属種は、チタンまたはジルコニウムである。中でもスチールコードとゴムとの接着が良好な接着促進剤となることからチタンが好ましい。
【００１５】
次に、本発明における化合物（１）について詳述する。化合物（１）の（ＲＣＯＯ）は、炭素原子数２〜２５の脂肪族カルボン酸の残基である。炭素原子数が２より小さい脂肪族カルボン酸の残基では、ゴムとの相溶性に優れる接着促進剤となりにくく、その結果として、ゴムと金属との高い接着力を奏する接着促進剤が得にくくなることから好ましくない。また、炭素原子数が２５よりも大きいカルボン酸の残基では、化合物（１）の合成を行いにくいことに加えて、またゴム中で分散あるいはスチールコード表面への吸着がしにくく、その結果として、ゴムと金属との高い接着力を奏する接着促進剤が得にくくなることから好ましくない。
【００１６】
前記炭素原子数２〜２５の脂肪族カルボン酸の残基としては、例えば、脂肪族モノカルボン酸や脂肪族ジカルボン酸の残基を好ましく例示できる。これらの残基は、例えば、下記脂肪族モノカルボン酸や脂肪族ジカルボン酸由来の残基を好ましく例示できる。ここで、本発明において、脂肪族カルボン酸の炭素原子数とは、カルボキシル基の炭素原子数を含めた数を言う。
【００１７】
前記炭素原子数２〜２５の脂肪族カルボン酸としては、例えば、飽和の脂肪族モノカルボン酸や不飽和の脂肪族モノカルボン酸等が挙げられる。前記飽和の脂肪族モノカルボン酸としては、例えば、エタン酸、プロパン酸、ブタン酸、ペンタン酸、ヘキサン酸、２−エチルヘキサン酸、ヘプタン酸、オクタン酸、ノナン酸、イソノナン酸、デカン酸、ネオデカン酸、ドデカン酸、テトラデカン酸、ヘキサデカン酸、ヘプタデカン酸、オクタデカン酸、エイコサン酸、ドコサン酸、テトラコサン酸、ナフテン酸等が挙げられる。
【００１８】
前記不飽和の脂肪族モノカルボン酸としては、例えば、９−ヘキサデセン酸、ｃｉｓ−９−オクタデセン酸、１１−オクタデセン酸、ｃｉｓ，ｃｉｓ−９，１２−オクタデカジエン酸、９，１２，１５−オクタデカトリエン酸、６，９，１２−オクタデカトリエン酸、９，１１，１３−オクタデカトリエン酸、エイコサン酸、８，１１−エイコサジエン酸、５，８，１１−エイコサトリエン酸、５，８，１１，１４−エイコサテトラエン酸、桐油酸、アマニ油酸、大豆油酸、樹脂酸、トール油脂肪酸、ロジン酸、アビエチン酸、ネオアビエチン酸、パラストリン酸、ピマール酸、デヒドロアビエチン酸等が挙げられる。
【００１９】
前記炭素原子数２〜２５の脂肪族ジカルボン酸としては、例えば、飽和の脂肪族ジカルボン酸や不飽和の脂肪族ジカルボン酸等が挙げられる。飽和の脂肪族ジカルボン酸としては、例えば、シュウ酸、マロン酸、コハク酸、グルタル酸、アジピン酸等が挙げられる。不飽和の脂肪族ジカルボン酸としては、例えば、フマル酸、マレイン酸等が挙げられる。
【００２０】
前記カルボン酸の残基の中でも、ゴムの硫黄架橋に影響を及ぼしにくく、その結果、自動車用タイヤ、ベルトコンベヤ等に使用するゴム物性に悪影響が少ないゴム硬化物が得られることから飽和の脂肪族モノカルボン酸の残基が好ましい。飽和の脂肪酸の残基中でも、炭素原子数２〜２０の飽和の脂肪族モノカルボン酸の残基が好ましく、２−エチルヘキサン酸の残基、ネオデカン酸の残基、ヘキサデカン酸の残基またはオクタデカン酸の残基がより好ましい。
【００２１】
前記一般式（Ａ）で表される化合物中のＺは、下記式（ｚ−１）〜式（ｚ−４）から選ばれる構造である。
【００２２】
【化３】
2016039376.tif 000005
【００２３】
上記構造の中でも、ゴムと金属との高い接着力を奏する接着促進剤が得やすいことから前記式（ｚ−１）で表される構造が好ましい。
【００２４】
本発明における化合物（１）は、例えば、下記に示す方法により得ることができる。
製法１：炭素原子数２〜２５の脂肪族カルボン酸（ａ）と、金属源である金属（チタン、ジルコニウム）の酸化物（ｂ−１）や金属（チタン、ジルコニウム）の水酸化物（ｂ−２）や金属（チタン、ジルコニウム）の炭酸塩（ｂ−３）と、炭素原子数１〜５の低級アルコールのホウ酸エステル（ｄ−１）や炭素原子数１〜５の低級アルコールのメタホウ酸エステル（ｄ−２）や炭素原子数１〜５の低級アルコールのリン酸エステル（ｄ−３）や炭素原子数１〜５の低級アルコールの亜リン酸エステル（ｄ−４）と、該エステル（ｄ−１）〜（ｄ−４）中に存在している炭素原子数１〜５の低級アルコール残基との揮発性エステルを生成可能な酸（ｅ）と、を混合、加熱し、得られる揮発性エステルを除去する方法。
【００２５】
製法２：炭素原子数２〜２５の脂肪族カルボン酸（ａ）と、後述する第二工程で用いるエステル（ｄ）中に存在している低級アルコール残基との揮発性エステルを生成可能な酸（ｅ）と、水酸化ナトリウムとを水の存在下で反応させて脂肪族カルボン酸のナトリウム塩を得た後、該脂肪族カルボン酸のナトリウム塩と、金属（チタン、ジルコニウム）の硫酸塩（ｃ−１）や金属（チタン、ジルコニウム）の塩化物（ｃ−２）や金属（チタン、ジルコニウム）の硝酸塩（ｃ−３）とを混合し、加熱して反応物を得る第一工程の後、該反応物を含む反応系から水を除去した後、この水を除去した反応系に低級アルコールのホウ酸エステル（ｄ−１）や低級アルコールのメタホウ酸エステル（ｄ−２）や低級アルコールのリン酸エステル（ｄ−３）や低級アルコールの亜リン酸エステル（ｄ−４）を加え、該反応物と該エステル（ｄ−１）〜（ｄ−４）とを反応させる第二工程を含む製造方法。
【００２６】
前記炭素原子数２〜２５の脂肪族カルボン酸（ａ）としては、例えば、前記炭素原子数２〜２５の脂肪族モノカルボン酸等が挙げられる。
【００２７】
前記金属（チタン、ジルコニウム）の酸化物（ｂ−１）としては、例えば、酸化チタン（ＩＶ）、酸化ジルコニウム（ＩＶ）等が挙げられる。前記金属（チタン、ジルコニウム）の水酸化物（ｂ−２）としては、例えば、水酸化チタン（ＩＶ）、水酸化ジルコニウム（ＩＩ）等が挙げられる。前記金属（チタン、ジルコニウム）の炭酸塩（ｂ−３）としては、例えば、炭酸チタン（ＩＶ）、炭酸ジルコニウム（ＩＶ）等が挙げられる。
【００２８】
前記製法２で用いる金属（チタン、ジルコニウム）の硫酸塩（ｃ−１）としては、例えば、硫酸チタン（ＩＶ）、硫酸ジルコニウム（ＩＶ）等が挙げられる。前記金属（チタン、ジルコニウム）の塩化物（ｃ−２）としては、例えば、塩化チタン（ＩＩＩ）、塩化チタン（ＩＶ）、オキシチタン塩化物等が挙げられる。前記金属（チタン、ジルコニウム）の硝酸塩（ｃ−３）としては、例えば、硝酸チタン（ＩＶ）、硝酸ジルコニウム（ＩＶ）、オキシ硝酸ジルコニウム等が挙げられる。
【００２９】
前記低級アルコールのホウ酸エステル（ｄ−１）としては、例えば、ホウ酸トリメチル、ホウ酸トリエチル、ホウ酸トリプロピル、ホウ酸トリブチル等が挙げられる。前記低級アルコールのメタホウ酸エステル（ｄ−２）としては、例えば、メタホウ酸トリメチル、メタホウ酸トリエチル、メタホウ酸トリプロピル、メタホウ酸トリブチル等が挙げられる。前記低級アルコールのリン酸エステル（ｄ−３）としては、例えば、リン酸メチル、リン酸エチル、リン酸プロピル、リン酸ブチル等が挙げられる。前記低級アルコールの亜リン酸エステル（ｄ−４）としては、例えば、亜リン酸メチル、亜リン酸エチル、亜リン酸プロピル、亜リン酸ブチル等が挙げられる。
【００３０】
前記酸（ｅ）としては、例えば、エタン酸、プロパン酸、ブタン酸等が挙げられる。
【００３１】
前記製法１において、前記金属源である化合物（ｂ−１）〜（ｂ−３）の使用割合としては、例えば、炭素原子数２〜２５の脂肪族カルボン酸（ａ）１００質量部あたり２０〜３００質量部である。また、前記エステル（ｄ−１）〜（ｄ−４）の使用割合としては、例えば、炭素原子数２〜２５の脂肪族カルボン酸（ａ）１００質量部あたり１０〜５０質量部である。そして、前記酸（ｅ）の使用割合としては、例えば、炭素原子数２〜２５の脂肪族カルボン酸（ａ）１００質量部あたり１０〜５０質量部である。
【００３２】
前記製法２において、前記金属源である化合物（ｃ−１）〜（ｃ−３）の使用割合としては、例えば、炭素原子数２〜２５の脂肪族カルボン酸（ａ）１００質量部あたり２０〜８００質量部である。また、前記エステル（ｄ−１）〜（ｄ−４）の使用割合としては、例えば、炭素原子数２〜２５の脂肪族カルボン酸（ａ）１００質量部あたり１０〜５０質量部である。そして、前記酸（ｅ）の使用割合としては、例えば、炭素原子数２〜２５の脂肪族カルボン酸（ａ）１００質量部あたり１０〜５０質量部である。
【００３３】
前記製法の中でも、製法１が好ましく、中でも、炭素原子数２〜２５の脂肪族カルボン酸（ａ）と、エステル（ｄ−１）〜（ｄ−４）中に存在している炭素原子数１〜５の低級アルコール残基との揮発性エステルを生成可能な酸（ｅ）と、金属源である化合物（ｂ−１）〜（ｂ−３）とを混合し、加熱して反応物を得る第一工程の後、該反応物を含む反応系から水を除去した後、この水を除去した反応系にエステル（ｄ−１）〜（ｄ−４）を加え、該反応物と該エステル（ｄ−１）〜（ｄ−４）とを反応させる第二工程を含む製造方法が、第一工程で生成する水によるエステル（ｄ−１）〜（ｄ−４）の加水分解を防止でき、その結果として、効率よく本発明における化合物（１）を製造することができることから好ましい。
【００３４】
前記製法１において、前記炭素原子数２〜２５の脂肪族カルボン酸（ａ）と、金属源である化合物（ｂ−１）〜（ｂ−３）と、前記エステル（ｄ−１）〜（ｄ−４）と、前記酸（ｅ）を反応させる温度は、例えば、１００〜２５０℃であり、好ましくは、１５０〜２２０℃である。また、反応させる時間は、例えば、１〜２０時間であり、好ましくは、１〜５時間である。
【００３５】
前記製法２において、炭素原子数２〜２５の脂肪族カルボン酸（ａ）と水酸化ナトリウムとを有機溶剤の存在下で反応させる際の反応温度は、通常２０〜１００℃である。また、反応時間は通常１〜５時間である。
【００３６】
前記製法２において、脂肪族カルボン酸のナトリウム塩と、化合物（ｃ−１）〜（ｃ−３）とを反応させる際の反応温度は、通常２０〜１００℃である。また、反応時間は通常１〜５時間である。
【００３７】
製法２において、脂肪族カルボン酸のナトリウム塩と、化合物（ｃ−１）〜（ｃ−３）とを反応させた後、反応系にある水層を分離する。その後、油層内に存在する溶剤を減圧蒸留により除去することで、本発明のゴムと金属との接着促進剤（脂肪酸金属塩）を得ることができる。
【００３８】
本発明のゴム組成物は、本発明の接着促進剤とゴム成分とを含有することを特徴とする。前記ゴム成分としては、例えば、ジエン系ゴムを用いることができる。ジエン系ゴムとしては、例えば、天然ゴム（ＮＲ）、ジエン系合成ゴム等が挙げられる。ジエン系合成ゴムとしては、例えば、イソプレンゴム（ＩＲ）、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）等が挙げられる。ゴム成分の中でも、この中でも、伸長結晶化しやすく破壊特性に優れるＮＲが好ましい。
【００３９】
本発明に係るゴム組成物には、補強剤としてカーボンブラック、シリカなどのフィラーを配合することができる。 
【００４０】
前記カーボンブラックとしては、特に制限されることはなく、例えば、ＳＡＦ、ＩＳＡＦ、ＨＡＦ、ＦＥＦ級のカーボンブラックが使用でき、それらの２種以上をブレンド使用してもよい。カーボンブラックの配合量は、特に限定されないが、ジエン系ゴム１００質量部に対し２０〜１００質量部であることが好ましく、より好ましくは４０〜８０質量部である。 
【００４１】
前記シリカとしては、例えば湿式シリカ（含水ケイ酸）、乾式シリカ（無水ケイ酸）、表面処理シリカなどが挙げられる。シリカを配合する場合、その配合量は、特に限定しないが、ジエン系ゴム１００質量部に対し０質量部以上、４０質量部以下であることが好ましく、より好ましくは０．１質量部以上、２０質量部以下である。
【００４２】
本発明に係るゴム組成物には、加硫剤としての硫黄が通常配合される。硫黄の配合量は、ジエン系ゴム１００重量部に対し、１〜１０質量部であることが好ましく、より好ましくは２〜８質量部である。硫黄としては、粉末硫黄、沈降硫黄、コロイド硫黄、不溶性硫黄、オイル処理硫黄などが挙げられ、特に限定されない。 
【００４３】
本発明のゴム組成物には、加硫促進剤を配合させることができる。該加硫促進剤としては、例えば、スルフェンアミド系加硫促進剤を挙げることができる。 ここで、前記スルフェンアミド加硫促進剤としては、例えば、Ｎ−シクロヘキシル−２−ベンゾチアゾールスルフェンアミド（ＣＺ、ＪＩＳ略号：ＣＢＳ）、Ｎ−ｔｅｒｔ−ブチル−２−ベンゾチアゾールスルフェンアミド（ＮＳ、ＪＩＳ略号：ＢＢＳ）、Ｎ−オキシジエチレン−２−ベンゾチアゾールスルフェンアミド（ＯＢＳ）、Ｎ，Ｎ−ジイソプロピル−２−ベンゾチアゾールスルフェンアミド（ＤＰＢＳ）、Ｎ，Ｎ−ジシクロヘキシル−２−ベンゾチアゾールスルフェンアミド（ＤＺ、ＪＩＳ略号：ＤＣＢＳ）等を挙げることができる。 
【００４４】
前記加硫促進剤の含有量は、ゴム成分１００質量部に対して、１〜１２質量部が好ましく、２〜１０質量部がより好ましく、３〜９質量部がより好ましい。
【００４５】
本発明に係るゴム組成物には、上記各成分の他、種々の配合剤を任意に配合することができる。そのような配合剤としては、例えば、ステアリン酸、ワックス、オイル、老化防止剤、加工助剤等が挙げられる。 
【００４６】
本発明のゴム組成物は、通常に用いられるバンバリーミキサーやニーダなどの混合機を用いて混練し作製することができる。
【００４７】
本発明のゴム組成物は、特に、各種スチールコードを被覆するためのゴム組成物として好適に用いることができる。特には、空気入りタイヤのベルト層、カーカス層、チェーハー層などの補強材として使用されるスチールコードの被覆（トッピング）用ゴム組成物として好ましく用いられ、常法に従いスチールカレンダーなどのトッピング装置によりスチールコードトッピング反を製造し、これをタイヤ補強部材として用いて、常法に従い成形加硫することによりスチールコード／ゴム複合体を有するタイヤを製造することができる。 
【００４８】
本発明のゴム組成物中の、本発明に係る前記ゴムと金属との接着促進剤の含有量としては、ゴム成分１００質量部に対して１〜１０.０質量部が好ましく、１〜７．０質量部がより好ましい。
【実施例】
【００４９】
以下、本発明の実施例を挙げ、比較例と比較しながら本発明を詳述する。例中、「部」、「％」は特に断りのない限り質量基準である。【００５０】
合成例１〔化合物（１−１）の合成〕
酢酸６３ｇ及びネオデカン酸５１３ｇの混合酸に、２０％ＮａＯＨ水溶液を７９６ｇ添加した後、９０℃で１時間加熱撹拌した。その後、３０％硫酸チタン溶液８００ｇを仕込んだ後に９０℃で１時間加熱撹拌し、１５０℃で１時間減圧乾燥した後、生成したチタン金属塩にホウ酸トリブチル８０ｇを反応させ、副生する酢酸ブチルを留去して、本発明で用いる化合物（１−１）を得た。尚、化合物（１−１）は、該化合物（１−１）含む本発明の接着促進剤（１−１）ともいえる。【００５１】
合成例２（化合物（１−２）の合成）
酢酸６３ｇ及びネオデカン酸５１３ｇの混合酸に、２０％ＮａＯＨ水溶液を７９６ｇ添加した後、９０℃で１時間加熱撹拌した。その後、塩化酸化ジルコニウム（ＩＶ）八水和物３２２ｇを仕込んだ後に９０℃で１時間加熱撹拌し、１５０℃で１時間減圧乾燥した後、生成したジルコニウム金属塩にホウ酸トリブチル８０ｇを反応させ、副生する酢酸ブチルを留去して、本発明で用いる化合物（１−２）を得た。尚、化合物（１−２）は、該化合物（１−２）含む本発明の接着促進剤（１−２）ともいえる。【００５２】
比較合成例１〔比較対照用化合物（１´−１）の合成〕
ネオデカン酸２１０ｇ、プロピオン酸１４７ｇおよびキシレン３００ｇを反応フラスコに充填し、そして機械的に撹拌しながら５０℃に加熱した。水酸化コバルト（II）１７１ｇを加え、そして機械的に撹拌しながら温度を９０℃に上昇させて可動性の青色液体を生成した。さらに熱を適用して反応水をディーン・アンド・スターク・トラップを用いてキシレン担持により除去した。温度が１４０℃に達した後に、キシレン１５０ｇ中に溶解されている安息香酸７３ｇを徐々に反応混合物に加えながら、生成した水を連続的に除去した。【００５３】
水除去の完了後に、キシレンを１５５℃の最高温度までのショートパス蒸留により除去し、除去を完了させるために真空を用いた。ホウ酸トリブチル１３８ｇを加えた。反応混合物を１９０℃に加熱し、そして３時間にわたり還流させた。プロピオン酸ｎ−ブチル２２０ｇを次に２２０℃の最高温度において蒸留除去し、エステル除去を完了させるために真空を用い、比較対照用化合物（１´−１）を得た。【００５４】
比較対照用化合物（１´−１）は、下記式
Ｂ（ＯＣｏＯＣＯＢ’）（ＯＣｏＯＣＯＡ’）２
［式中、ＯＣＯＡ’はネオデカン酸エステルであり、ＯＣＯＢ’は安息香酸エステルである］の硬い青色固体であった。尚、比較対照用化合物（１´−１）は、該比較対照用化合物（１´−１）を含む比較対照用の接着促進剤（１´−１）ともいえる。【００５５】
実施例１（本発明のゴム組成物の調製）
天然ゴム（グレード：ＲＳＳ１）１００部、接着促進剤（１−１）４部、カーボンブラック（東海カーボン株式会社製シーストＧ−Ｓ）５０部、オイル（シェルケミカルズジャパン株式会社製Ｄｕｔｒｅｘ  Ｒ）５部、亜鉛華８部、老化防止剤（大内新興化学工業株式会社製ノクラック８１０ＮＡ）１部、不溶性硫黄５部、ステアリン酸２部及び加硫促進剤（大内新興化学工業株式会社製ノクセラーＣＺ）０．５部を４０℃で混練し、本発明のゴム組成物（１）を得た。得られたゴム組成物（１）を用いてスチールコードがはさまれたゴム組成物の硬化物（試験片）を作成し、スチールコードとゴムの接着性の評価を行った。試験片の作成方法及び、接着性の評価方法を下記に示す。また、評価結果を第１表に示す。【００５６】
＜試験片の作成方法＞
ゴム組成物（１）を試験用２本ロールにより熱練し、幅１００ｍｍ、厚さ６ｍｍ、長さ１００ｍｍのゴムシートを作製した。このゴムシートから幅１０ｍｍ、厚さ６ｍｍ、長さ６０ｍｍのゴム片を２枚切り出した。真鍮（Ｃｕ６５％、Ｚｎ３５％）をメッキした１×４×０．２５ｍｍのスチールコードを前記２枚のゴム片で挟み、１６０℃で１０分間加硫し、スチールコードが接着されたゴム組成物の試験片を作製した。【００５７】
＜接着性の評価方法＞
前記試験片を用いてＡＳＴＭ  Ｄ２２２９に準ずる方法で引き抜き試験を行い、ゴムとスチールコードとの接着力を測定した。接着力の測定は、下記の３種類の測定を行った。
初期接着力：上記加硫条件で加硫し試験片を作成直後に測定した。
湿熱老化試験後の接着力：上記加硫条件で加硫した試験片を９０℃の温水に７２時間浸水劣化させた後、接着力を測定した。
加熱老化試験後の接着力：上記加硫条件で加硫した試験片を１１０℃で７２時間放置し接着力を測定した。
尚、上記３つの接着力の測定値は、後述する比較対照用金属塩（１´−２）の接着力を１００としたときの相対的な接着力である。【００５８】
実施例２
化合物（１−２）〔本発明の接着促進剤〕を用いた以外は実施例１と同様にしてゴム組成物（２）を得た。実施例１と同様にして接着性の評価試験を行い、その結果を第１表に示す。尚、化合物（１−２）の使用量は、ゴム組成物中の金属モル濃度が同一となるように添加した。【００５９】
【表１】
2016039376.tif 000006
【００６０】
比較例１及び２〜３（比較対照用のゴム組成物の調製）
第２表に示す化合物（１´−１）及び金属塩（１´−２）〜（１´−３）〔比較対照用接着促進剤〕を用いた以外は実施例１と同様にして比較対照用ゴム組成物（１´）及び（２´）〜（３´）を得た。実施例１と同様にして接着性の評価試験を行い、その結果を第２表に示す。尚、比較例１及び２〜３において、各々の化合物（１´−１）及び金属塩（１´−２）〜（１´−３）の使用量は、ゴム組成物中の金属モル濃度が同一となるように添加した。【００６１】
【表２】
2016039376.tif 000007
【産業上の利用可能性】
【００６２】
本発明は、例えば、自動車用タイヤ、ベルトコンベヤ等において、ゴムと金属との接着を促進して、性能を高めるために用いられる。
【国際調査報告】
2016039376.tif 000011
2016039376.tif 000012
2016039376.tif 000013
2016039376.tif 000014
2016039376.tif 000015